СПОСОБ ПОЛУЧЕНИЯ АЛМАЗНОЙ ПЛЁНКИ НА ТВЕРДОСПЛАВНЫХ ИЗДЕЛИЯХ ИЗ КАРБИДА ВОЛЬФРАМА

2
4
2
2
2
4
2
2
2
2
3
2
1. Способ получения алмазной пленки на твердосплавных изделиях из карбида вольфрама с содержанием в качестве связующего 6% кобальта, включающий подготовку поверхности твердого сплава путем шлифования алмазными пастами с последующей промывкой в ацетоне в среде ультразвука и удаления кобальтовой связки в поверхностном слое твердого сплава, ультразвуковую обработку в наноалмазных суспензиях с дополнительно введенными порошками с последующим получением сплошной алмазной пленки на твердосплавных изделиях путем газофазного химического осаждения углерода в микроволновом реакторе, отличающийся тем, что удаление кобальтовой связки в поверхностном слое твердого сплава ведут путем последовательной обработки в концентрированной HSO, смеси HO:HSO в соотношении 1:3 и НО в течение 10, 40, 20 минут соответственно, а ультразвуковую обработку производят в суспензиях с добавлением нанометрового порошка оксидной керамики состава ZrO-YO-CeO и алмазного порошка в среде изопропилового спирта.
2
4
3
2. Способ по п. 1, отличающийся тем, что синтез пленки ведут при мощности СВЧ излучения 700 Вт, давлении в камере 25 Торр, составе газовой смеси 99:1 (H:СН), расходе газа 150 см/мин и температуре образца 720°С.
2
2
3
2
3. Способ по п. 1, отличающийся тем, что нанопорошок оксидной керамики ZrO-YO-CeO берут с размером частиц 18-21 нм, а алмазный порошок синтезированный CVD методом с размером 90-120 нм.